(57)【要約】  本発明は、車両用ランプ及びこれの製造方法に関する。
2021526241.tif 000002
【特許請求の範囲】
【請求項１】
下部基板、
蛍光フィルム、及び
カラーフィルタ、
が順次積層された構造を有する車両用ランプであって、
前記蛍光フィルム及び前記カラーフィルタは、ポリジメチルシロキサンを含むものである、車両用ランプ。
【請求項２】
前記下部基板と前記蛍光フィルムとの間に備えられた光拡散層をさらに含む、請求項１に記載の車両用ランプ。
【請求項３】
前記光拡散層は、ポリジメチルシロキサンを含むものである、請求項２に記載の車両用ランプ。
【請求項４】
前記下部基板は、
基板、
第１電極、
発光素子を含む第１絶縁膜、及び
第２電極を含む第２絶縁膜、
が順次積層された構造を有するものであって、
前記第２絶縁膜の前記第１絶縁膜と接する面の反対面と前記蛍光フィルムの前記カラーフィルタと接する面の反対面とが互いに接するものである、請求項１から３のいずれか一項に記載の車両用ランプ。
【請求項５】
前記基板は、ポリエチレンテレフタレート（ＰＥＴ、ｐｏｌｙｅｔｈｙｌｅｎｅ  ｔｅｒｅｐｈｔｈａｌａｔｅ）、ポリエステル（ｐｏｌｙｅｓｔｅｒ）、ポリカーボネート（ＰＣ、Ｐｏｌｙｃａｒｂｏｎａｔｅ）、ポリイミド（ＰＩ、ｐｏｌｙｉｍｉｄｅ）、ポリエチレンナフタレート（ＰＥＮ、ｐｏｌｙｅｔｈｙｌｅｎｅ  ｎａｐｈｔｈａｌａｔｅ）、ポリエーテルエーテルケトン（ＰＥＥＫ、ｐｏｌｙｅｔｈｅｒ  ｅｔｈｅｒ  ｋｅｔｏｎｅ）、ポリアリレート（ＰＡＲ、ｐｏｌｙａｒｙｌａｔｅ）、多環式オレフィン（ＰＣＯ、ｐｏｌｙｃｙｃｌｉｃ  ｏｌｅｆｉｎ）、ポリノルボルネン（ｐｏｌｙｎｏｒｂｏｒｎｅｎｅ）、ポリエーテルスルホン（ＰＥＳ、ｐｏｌｙｅｔｈｅｒｓｕｌｐｈｏｎｅ）及びシクロオレフィンポリマー（ＣＯＰ、ｃｙｃｌｏｏｌｅｆｉｎ  ｐｏｌｙｍｅｒ）からなる群より選択されるものである、請求項４に記載の車両用ランプ。
【請求項６】
前記カラーフィルタの厚さは、５０μｍ以上１５０μｍ以下である、請求項１から５のいずれか一項に記載の車両用ランプ。
【請求項７】
前記蛍光フィルムの厚さは、１００μｍ以上１０００μｍ以下である、請求項１から６のいずれか一項に記載の車両用ランプ。
【請求項８】
前記カラーフィルタは、顔料を含み、
前記ポリジメチルシロキサン１００重量部を基準に、前記顔料０．５重量部〜２重量部を含むものである、請求項１から７のいずれか一項に記載の車両用ランプ。
【請求項９】
前記蛍光フィルムは、蛍光物質を含み、
前記ポリジメチルシロキサン１００重量部を基準に、前記蛍光物質５重量部〜５０重量部を含むものである、請求項１から８のいずれか一項に記載の車両用ランプ。
【請求項１０】
下部基板を準備するステップ、
前記下部基板の一面に蛍光フィルムを形成するステップ、及び
前記蛍光フィルムの前記下部基板が接する面の反対面にカラーフィルタを形成するステップ、
を含む車両用ランプの製造方法であって、
前記蛍光フィルム及び前記カラーフィルタは、ポリジメチルシロキサンを含むものである、車両用ランプの製造方法。
【請求項１１】
前記下部基板を準備するステップは、
基板を準備するステップ、
前記基板の一面に第１電極を形成するステップ、
前記第１電極の前記基板が接する面の反対面に発光素子を含む第１絶縁膜を形成するステップ、及び
前記第１絶縁膜の前記第１電極が接する面の反対面に第２電極を含む第２絶縁膜を形成するステップ、
を含むものである、請求項１０に記載の車両用ランプの製造方法。
【請求項１２】
前記カラーフィルタを形成するステップは、
ポリジメチルシロキサン及び顔料を含むカラーフィルタ組成物を形成するステップ、及び
前記カラーフィルタ組成物を前記蛍光フィルムの一面に直接コーティングするステップ、
を含むものである、請求項１０または１１に記載の車両用ランプの製造方法。
【請求項１３】
前記カラーフィルタ組成物は、無溶剤型である、請求項１２に記載の車両用ランプの製造方法。
【請求項１４】
前記直接コーティングは、バーコーティング又はコンマコーティング工程である、請求項１２または１３に記載の車両用ランプの製造方法。
【発明の詳細な説明】
【技術分野】
【０００１】
本出願は、２０１８年１１月１日付で韓国特許庁に提出された韓国特許出願第１０−２０１８−０１３２９１８号の出願日の利益を主張し、その内容の全ては本明細書に組み含まれる。
【０００２】
本出願は、車両用ランプ及びこれの製造方法に関する。
【背景技術】
【０００３】
車両は、照明機能や信号機能を有する多様な車両用ランプを備えている。一般に、ハロゲンランプやガス放電式ランプが主に使用されてきたが、最近は、発光ダイオード（ＬＥＤ；  Ｌｉｇｈｔ  Ｅｍｉｔｔｉｎｇ  Ｄｉｏｄｅ）が車両用ランプの光源として注目されている。
【０００４】
発光ダイオードの場合、サイズを最小化することによりランプのデザイン自由度を高めるだけでなく、半永久的な寿命によって経済性も備えているが、現在大半がパッケージ形態で生産されている。パッケージではない発光ダイオード（Ｌｉｇｈｔ  Ｅｍｉｔｔｉｎｇ  Ｄｉｏｄｅ：ＬＥＤ）自体は、電流を光に変換させる半導体発光素子であって、情報通信機器をはじめとする電子装置の表示画像用光源として開発中である。
【０００５】
車両用ランプとしてマイクロＬＥＤ技術を適用した製品において、上板は、通常、光拡散層／蛍光層／カラーフィルタ層で構成される。このとき、光拡散層及び蛍光層は、ＰＤＭＳの材料を使用し、カラーフィルタ層は、輝度損失を最小化するために顔料を分散して使用する。
【０００６】
このとき、分散のために溶媒を含むことにより粘度が低くなり、光拡散層と蛍光層をコーティングすることができるコンマコーターが使用できなくなり、スロットダイ（ｓｌｏｔ  ｄｉｅ）などの他の種類のコーターを使用しなければならず、硬化時間も長くなって、工程上のコスト上昇と時間遅延の問題が発生するようになる。また、光拡散層、蛍光層、カラーフィルタ層が異なる種類のバインダーを含むようになって、反りや歪みなどの変形が起きる可能性が高いという問題点が発生する。
【０００７】
したがって、同一のコーターで作製可能であり、層間で同一のバインダーを使用して、反りや歪みなどの変形に有利な車両用ランプの開発が必要である。
【先行技術文献】
【特許文献】
【０００８】
韓国特許公開公報第１０−２０１８−００８６２８２号
【発明の概要】
【発明が解決しようとする課題】
【０００９】
本出願は、車両用ランプ及びこれの製造方法を提供しようとする。
【課題を解決するための手段】
【００１０】
本出願の一実施態様は、下部基板；蛍光フィルム；及びカラーフィルタが順次積層された構造を有する車両用ランプであって、上記蛍光フィルム及び上記カラーフィルタは、ポリジメチルシロキサン（ＰＤＭＳ，  Ｐｏｌｙｄｉｍｅｔｙｌｓｉｌｏｘａｎｅ）を含むものである、車両用ランプを提供する。
【００１１】
また別の一実施態様は、下部基板を準備するステップ；上記下部基板の一面に蛍光フィルムを形成するステップ；及び上記蛍光フィルムの上記下部基板が接する面の反対面にカラーフィルタを形成するステップを含む車両用ランプの製造方法であって、上記蛍光フィルム及び上記カラーフィルタは、ポリジメチルシロキサン（ＰＤＭＳ，  Ｐｏｌｙｄｉｍｅｔｙｌｓｉｌｏｘａｎｅ）を含むものである、車両用ランプの製造方法を提供する。
【発明の効果】
【００１２】
本出願の一実施態様に係る車両用ランプは、蛍光フィルム及びカラーフィルタがポリジメチルシロキサン（ＰＤＭＳ，  Ｐｏｌｙｄｉｍｅｔｙｌｓｉｌｏｘａｎｅ）の同一のバインダーを含むことにより、溶媒及び分散剤を使用することなく蛍光フィルム上にカラーフィルタを直接コーティングすることができ、製造工程上の有利な特徴を有する。
【００１３】
また、本出願の一実施態様に係る車両用ランプは、光拡散層、蛍光フィルム及びカラーフィルタに含まれる材料が同一であって、最終積層体の反りや歪みなどの変形に有利な特徴を有するようになる。
【図面の簡単な説明】
【００１４】
【図１】本出願の一実施態様に係る車両用ランプを示す図である。
【図２】本出願の一実施態様に係る車両用ランプを示す図である。
【図３】本出願の実施例１、実施例２及び比較例１に係る主波長を示す図である。
【発明を実施するための形態】
【００１５】
以下、本明細書についてより詳細に説明する。
本明細書において、ある部分がある構成要素を「含む」というとき、これは特に反対の記載がない限り、他の構成要素を除くのではなく、他の構成要素をさらに含むことができるということを意味する。
【００１６】
本発明の属する技術分野における通常の知識を有する者が容易に実施できるように、本発明の実施例について、添付の図面を参照して詳細に説明する。しかしながら、本発明は種々の異なる形態に実現されることができ、ここで説明する実施例に限定されない。
【００１７】
本出願の一実施態様は、下部基板；蛍光フィルム；及びカラーフィルタが順次積層された構造を有する車両用ランプであって、上記蛍光フィルム及び上記カラーフィルタは、ポリジメチルシロキサン（ＰＤＭＳ，Ｐｏｌｙｄｉｍｅｔｙｌｓｉｌｏｘａｎｅ）を含むものである、車両用ランプを提供する。
【００１８】
本出願の一実施態様に係る車両用ランプは、蛍光フィルム及びカラーフィルタが、ポリジメチルシロキサン（ＰＤＭＳ，Ｐｏｌｙｄｉｍｅｔｙｌｓｉｌｏｘａｎｅ）の同一のバインダーを含むことにより、カラーフィルタは溶媒及び分散剤を使用することなく顔料を使用することができ、蛍光フィルム上にカラーフィルタを直接コーティングすることができ、製造工程上の有利な特徴を有する。
【００１９】
特に、本出願に係る車両用ランプは、蛍光フィルム及びカラーフィルタに含まれる材料が同一であって、最終積層体の反りや歪みなどの変形に有利な特徴を有するようになる。すなわち、既存のカラーフィルタ層は、輝度損失を最小化するために顔料を分散して使用し、カラーフィルタ層としてアクリル系バインダーを使用し、分散のために溶媒を含むことにより粘度が低く、工程上のコスト上昇の問題が発生し、カラーフィルタ層としてアクリル系バインダーを使用するため蛍光フィルムと材料が同一でなく、反りや歪みなどの変形が起きる可能性が高いという問題点が発生したが、本出願に係る車両用ランプは、カラーフィルタとしてポリジメチルシロキサン（ＰＤＭＳ，Ｐｏｌｙｄｉｍｅｔｙｌｓｉｌｏｘａｎｅ）を含むことにより、上記の問題点を解決することができた。
【００２０】
本出願の一実施態様において、上記下部基板は、基板；第１電極；発光素子を含む第１絶縁膜；及び第２電極を含む第２絶縁膜が順次積層された構造を有するものであって、上記第２絶縁膜の上記第１絶縁膜と接する面の反対面と上記蛍光フィルムの上記カラーフィルタと接する面の反対面とが互いに接するものである、車両用ランプを提供する。本出願の一実施態様において、上記基板は、第１電極が配置される配線基板であってもよい。上記第１電極は、陽極であってもよく、上記第１電極は、陰極であってもよい。
【００２１】
本出願の一実施態様において、上記基板は、ポリエチレンテレフタレート（ＰＥＴ、ｐｏｌｙｅｔｈｙｌｅｎｅ  ｔｅｒｅｐｈｔｈａｌａｔｅ）、ポリエステル（ｐｏｌｙｅｓｔｅｒ）、ポリカーボネート（ＰＣ、Ｐｏｌｙｃａｒｂｏｎａｔｅ）、ポリイミド（ＰＩ、ｐｏｌｙｉｍｉｄｅ）、ポリエチレンナフタレート（ＰＥＮ、ｐｏｌｙｅｔｈｙｌｅｎｅ  ｎａｐｈｔｈａｌａｔｅ）、ポリエーテルエーテルケトン（ＰＥＥＫ、ｐｏｌｙｅｔｈｅｒ  ｅｔｈｅｒ  ｋｅｔｏｎｅ）、ポリアリレート（ＰＡＲ、ｐｏｌｙａｒｙｌａｔｅ）、多環式オレフィン（ＰＣＯ、ｐｏｌｙｃｙｃｌｉｃ  ｏｌｅｆｉｎ）、ポリノルボルネン（ｐｏｌｙｎｏｒｂｏｒｎｅｎｅ）、ポリエーテルスルホン（ＰＥＳ、ｐｏｌｙｅｔｈｅｒｓｕｌｐｈｏｎｅ）及びシクロオレフィンポリマー（ＣＯＰ、ｃｙｃｌｏｏｌｅｆｉｎ  ｐｏｌｙｍｅｒ）からなる群より選択されることができる。
【００２２】
上記基板は、フレキシブル（ｆｌｅｘｉｂｌｅ）光源部を実現するために、ガラスやポリイミド（ＰＩ）を含むことができる。また、上記基板は、薄型金属であってもよい。その他、絶縁性があり、柔軟性のある材質であれば、いずれのものでも使用されることができる。また、上記基板は、透明な材質又は不透明な材質のいずれであってもよい。
【００２３】
本出願の一実施態様において、上記基板は、ポリイミド（ＰＩ）を含むことができる。
本出願の一実施態様において、上記第１絶縁膜は、複数の発光素子を含むことができる。
【００２４】
図１は、本出願の一実施態様に係る車両用ランプの側面図を示すものである。具体的に、上記発光素子９は、上記第１絶縁膜５に備えられ、具体的に、上記発光素子は、上記第１絶縁膜の内部にパターン形式で備えられることができる。
【００２５】
本出願の一実施態様において、上記第２絶縁膜は、複数の第２電極を含むことができる。
図１は、本出願の一実施態様に係る車両用ランプの側面図を示すものである。具体的に、上記第２電極８は、上記第２絶縁膜４に備えられ、具体的に、上記第２電極は、上記第２絶縁膜の内部にパターン形式で備えられることができる。
【００２６】
本出願の一実施態様において、上記複数の発光素子の一面中の一部に複数の第２電極の一面が位置することができ、上記複数の第２電極は、上記複数の発光素子と電気的に連結された形態を有する。
【００２７】
本出願の一実施態様において、上記第１絶縁膜及び第２絶縁膜は、シリコンオキサイド（ＳｉＯｘ）などを含む透明絶縁膜であってもよい。また別の一実施態様において、上記絶縁膜には、電極間のショートを防止するための構造として、絶縁特性に優れ光吸収の少ないエポキシもしくはメチル、フェニル系シリコーンなどの高分子物質、又はＳｉＮ、Ａｌ２Ｏ３などの無機物質が使用されることができる。
【００２８】
上記第１絶縁膜及び上記第２絶縁膜は、上記第１電極及び上記第２電極間のショートを防止する役割を果たすことができる。
上記第２電極は、陰極であってもよく、上記第２電極は、陽極であってもよい。
【００２９】
上記陽極材料としては、比較的仕事関数の大きい材料を用いることができ、透明導電性酸化物、金属又は導電性高分子などを使用することができる。上記陽極材料の具体的な例としては、バナジウム、クロム、銅、亜鉛、金などの金属又はこれらの合金；亜鉛酸化物、インジウム酸化物、インジウムスズ酸化物（ＩＴＯ）、インジウム亜鉛酸化物（ＩＺＯ）などの金属酸化物；ＺｎＯ：Ａｌ又はＳｎＯ２：Ｓｂなどの金属と酸化物との組み合わせ；ポリ（３−メチルチオフェン）、ポリ［３，４−（エチレン−１，２−ジオキシ）チオフェン］（ＰＥＤＯＴ）、ポリピロール及びポリアニリンなどの導電性高分子などがあるが、これらにのみ限定されるものではない。
【００３０】
上記陰極材料としては、比較的仕事関数の低い材料を用いることができ、金属、金属酸化物又は導電性高分子などを使用することができる。上記陰極材料の具体的な例としては、マグネシウム、カルシウム、ナトリウム、カリウム、チタン、インジウム、イットリウム、リチウム、ガドリニウム、アルミニウム、銀、スズ及び鉛などの金属又はこれらの合金；ＬｉＦ／Ａｌ又はＬｉＯ２／Ａｌなどの多層構造物質などがあるが、これらにのみ限定されるものではない。
【００３１】
本出願の一実施態様において、上記下部基板と上記蛍光フィルムとの間に備えられた光拡散層をさらに含む車両用ランプを提供する。
【００３２】
図２は、本出願の一実施態様に係る車両用ランプの側面図を示す図である。上記車両用ランプに上記光拡散層３を追加で備えた形態を確認することができ、この場合、第２電極８の一面に光拡散層３の一面を接して備えられることができる。
【００３３】
上記光拡散層は、ポリジメチルシロキサン（ＰＤＭＳ，  Ｐｏｌｙｄｉｍｅｔｙｌｓｉｌｏｘａｎｅ）を含むことができる。
【００３４】
本出願の一実施態様に係る車両用ランプが、上記光拡散層を含む場合、上記光拡散層は、上記発光素子と上記蛍光フィルムとの間に備えられて、上記発光素子と上記蛍光フィルムとの間にギャップ（ｇａｐ）を生じさせ、上記発光素子自体の隠蔽力を向上することができる特性を有するようになる。
【００３５】
上記発光素子の隠蔽力が良くない場合、上記車両用ランプから発生した光がカラーフィルタまで透過した後の様子で、面発光のような様子が見られず、個別の発光素子の区別が可能になる。
【００３６】
本出願の一実施態様において、上記光拡散層の厚さは、１００μｍ以上１０００μｍ以下であってもよい。
【００３７】
また別の一実施態様において、上記光拡散層の厚さは、１００μｍ以上１０００μｍ以下、好ましくは２００μｍ以上８００μｍ以下、より好ましくは４００μｍ以上６００μｍ以下であってもよい。
【００３８】
上記光拡散層の厚さが上記範囲を満足する場合、上記発光素子の隠蔽力が向上する特徴を有するようになり、透明な材料を使用して、色変換又は輝度損失を防止することができる特性を有するようになる。
【００３９】
本出願の一実施態様において、上記蛍光フィルムは、ポリジメチルシロキサン及び蛍光物質を含むことができる。
上記蛍光フィルムは、上記第２絶縁膜の一面に形成されることができる。
【００４０】
上記蛍光フィルムは、蛍光物質が含まれていて、上記発光素子から発光された光の一部を吸収して、吸収した光と異なる所定の色の光を発光する役割を果たすようになる。
【００４１】
例えば、発光素子は、青色（Ｂ）光を発光する青色半導体発光素子であり、このような青色（Ｂ）光を他の色に変換するための蛍光フィルムが備えられることができる。上記蛍光フィルムは、青色光を赤色（Ｒ）光に変換することができる赤色蛍光物質、青色光を緑色（Ｇ）光に変換することができる緑色蛍光物質、又は青色光を白色（Ｗ）光に変換することができる白色蛍光物質を備えることができる。
【００４２】
本出願の一実施態様において、上記緑色蛍光物質は、シリケート系、ナイトライド系、又はサルファイド系蛍光体であってもよい。
【００４３】
本出願の一実施態様において、上記赤色蛍光物質は、ナイトライド系、サルファイド系、又はフルオライド系蛍光体であってもよい。
【００４４】
本出願の一実施態様において、上記白色蛍光物質は、上記緑色及び赤色蛍光物質を効率的に混合して好適に使用することができる。
【００４５】
本出願の一実施態様において、上記蛍光フィルムの厚さは、１００μｍ以上１０００μｍ以下であってもよい。
【００４６】
また別の一実施態様において、上記蛍光フィルムの厚さは、１００μｍ以上１０００μｍ以下、好ましくは１００μｍ以上８００μｍ以下、より好ましくは１００μｍ以上６５０μｍ以下であってもよい。
【００４７】
上記蛍光フィルムが上記厚さ範囲を有することによって、発光素子から発生する発光光を他の色に変換するのに適した特徴を有するようになり、また蛍光フィルムの厚さが上記厚さ範囲を有することによって、上記発光素子の隠蔽力が向上する特徴を有するようになる。
【００４８】
上記発光素子から発光された光を、蛍光物質が含まれた上記蛍光フィルムが所望の色の光に変換し、すべての光が所望の光に変換されるためには、蛍光フィルムに含まれる蛍光物質の含量及び蛍光フィルムの厚さを調節しなければならず、特に上記蛍光フィルムが上記厚さ範囲を有することにより、輝度損失を最小化すると共に最大限多くの光を所望の色に変換することができる特徴を有するようになる。
【００４９】
本出願の一実施態様において、上記カラーフィルタは、ポリジメチルシロキサン（ＰＤＭＳ，  Ｐｏｌｙｄｉｍｅｔｙｌｓｉｌｏｘａｎｅ）及び顔料を含むことができる。
【００５０】
本出願の一実施態様において、上記ポリジメチルシロキサンは、光透過性に優れ、光に対する耐久性に優れており、コーティング後の硬化速度が速いものであって、Ｄｏｗ社のＥＩ−１１８４又はＳｙｌｇａｒｄ  １８４、Ｓｈｉｎｅｔｓｕ社のＫＥ−１０６、ＫＥ−１０９などの市販の製品を使用することができる。
【００５１】
上記カラーフィルタは、上記蛍光フィルムに積層されて、蛍光フィルムから発光された所定の色の光を選択的に透過させる役割を果たすことができる。
【００５２】
既存のカラーフィルタは、輝度損失を最小化するために、カラーフィルタに含まれる顔料を分散後、アクリル系バインダーを適用して使用した。このとき、分散のために溶媒を含むようになり、これによって粘度が低くなって、蛍光フィルム上に直接コーティングしにくいため、基材フィルムにコーティング後に適用するという問題があった。
【００５３】
本出願に係るカラーフィルタは、ポリジメチルシロキサン（ＰＤＭＳ，  Ｐｏｌｙｄｉｍｅｔｙｌｓｉｌｏｘａｎｅ）材料を含むことにより、蛍光フィルム上に直接コーティングが可能であり、溶媒や分散剤を使用することなく顔料を分散して使用することができる特徴を有するようになる。
【００５４】
本出願の一実施態様において、上記顔料は、赤色染料の単独あるいは赤色と黄色染料を混合して使用することができる。含まれる顔料は、最終車両用ランプの所望の発光色によって適切な染料を選択してカラーフィルタに含まれることができ、具体的に、Ｃ．Ｉ．ピグメントレッド−ａ（ａ：１，２，３，４，５，６，７，９，１０，１４，１７，２２，２３，３１，３８，４１，４８：１，４８：２，４８：３，４８：４，４９，４９：１，４９：２，５２：１，５２：２，５３：１，５７：１，６０：１，６３：１，６６，６７，８１：１，８１：２，８１：３，８３，８８，９０，１０５，１１２，１１９，１２２，１２３，１４４，１４６，１４９，１５０，１５５，１６６，１６８，１６９，１７０，１７１，１７２，１７５，１７６，１７７，１７８，１７９，１８４，１８５，１８７，１８８，１９０，２００，２０２，２０６，２０７，２０８，２０９，２１０，２１６，２２０，２２４，２２６，２４２，２４６，２５４，２５５，２６４，２７０，２７２，２７９のうち１種）、Ｃ．Ｉ．ピグメントイエロー−ｂ（ｂ：１，２，３，４，５，６，１０，１１，１２，１３，１４，１５，１６，１７，１８，２０，２４，３１，３２，３４，３５，３５：１，３６，３６：１，３７，３７：１，４０，４２，４３，５３，５５，６０，６１，６２，６３，６５，７３，７４，７７，８１，８３，８６，９３，９４，９５，９７，９８，１００，１０１，１０４，１０６，１０８，１０９，１１０，１１３，１１４，１１５，１１６，１１７，１１８，１１９，１２０，１２３，１２５，１２６，１２７，１２８，１２９，１３７，１３８，１３９，１４７，１４８，１５０，１５１，１５２，１５３，１５４，１５５，１５６，１６１，１６２，１６４，１６６，１６７，１６８，１６９，１７０，１７１，１７２，１７３，１７４，１７５，１７６，１７７，１７９，１８０，１８１，１８２，１８５，１８７，１８８，１９３，１９４，１９９，２１３，２１４のうち１種）から選択される１種又は２種以上を組み合わせて使用することができる。
【００５５】
本出願の一実施態様において、上記カラーフィルタの厚さは、５０μｍ以上１５０μｍ以下である車両用ランプを提供する。
【００５６】
また別の一実施態様において、上記カラーフィルタの厚さは、５０μｍ以上１５０μｍ以下、より好ましくは６０μｍ以上１３０μｍ以下、さらに好ましくは８０μｍ以上１１０μｍ以下であってもよい。
【００５７】
上記カラーフィルタの厚さによってカラーフィルタの透過度が変化するようになり、最終的にカラーフィルタを透過した光の輝度、主波長及び色純度を決定する重要な役割を果たすようになる。すなわち、上記カラーフィルタの厚さが上記範囲を満足する場合、主波長と色純度の値を満足させると共に、最高輝度を得ることができる特徴を有するようになる。
【００５８】
本出願の一実施態様に係る車両用ランプは、上記光拡散層、蛍光フィルム及びカラーフィルタの材料が同一であって、最終車両用ランプ積層体の反りや歪みなどの変形に有利な特徴を有するようになる。
【００５９】
具体的に、本出願の一実施態様に係る車両用ランプは、上記光拡散層、蛍光フィルム及びカラーフィルタに使用される高分子の材料が同一であり、上記高分子は、メチル又はフェニル系のシリコーン高分子であってもよく、上記メチル又はフェニル系のシリコーン高分子は、上述したポリジメチルシロキサンであってもよい。
【００６０】
本出願の一実施態様において、上記カラーフィルタは、顔料を含み、上記ポリジメチルシロキサン（ＰＤＭＳ，  Ｐｏｌｙｄｉｍｅｔｙｌｓｉｌｏｘａｎｅ）１００重量部を基準に、上記顔料０．５重量部〜２重量部を含む、車両用ランプを提供する。
【００６１】
また別の一実施態様において、上記カラーフィルタは、顔料を含み、上記ポリジメチルシロキサン（ＰＤＭＳ，  Ｐｏｌｙｄｉｍｅｔｙｌｓｉｌｏｘａｎｅ）１００重量部を基準に、上記顔料０．５重量部〜２重量部、より好ましくは０．５〜１．５重量部、さらに好ましくは０．５〜１．０重量部を含むことができる。
【００６２】
上記カラーフィルタに含まれる上記顔料の含量によって、車両用ランプの透過度が変化するようになり、上記カラーフィルタに含まれる上記顔料が上記重量部を有する場合、上記顔料粒子に起因する適正水準のヘイズが発生して、輝度には影響を与えないと共に、上記発光素子から発生した光を散乱させて、それぞれの発光素子に対する隠蔽力向上の特性を有するようになる。
【００６３】
本出願の一実施態様において、上記ヘイズ値は、３０％以上６０％以下の値であってもよい。
本出願の一実施態様において、上記蛍光フィルムは、蛍光物質を含み、上記ポリジメチルシロキサン（ＰＤＭＳ，  Ｐｏｌｙｄｉｍｅｔｙｌｓｉｌｏｘａｎｅ）１００重量部を基準に、上記蛍光物質５重量部〜５０重量部を含む、車両用ランプを提供する。
【００６４】
また別の一実施態様において、上記蛍光フィルムは、蛍光物質を含み、上記ポリジメチルシロキサン（ＰＤＭＳ，  Ｐｏｌｙｄｉｍｅｔｙｌｓｉｌｏｘａｎｅ）１００重量部を基準に、上記蛍光物質５重量部〜５０重量部、好ましくは１０重量部〜５０重量部、より好ましくは２０重量部〜５０重量部を含むことができる。
【００６５】
上記発光素子から発光された光を、蛍光物質が含まれた蛍光フィルムが所望の色の光に変換させ、すべての光が所望の色の光に変換されるためには、蛍光物質の含量及び厚さによって変化する。すなわち、上記蛍光フィルムが、上記含量部の蛍光物質を含むことによって、輝度損失を最小化すると共に、最大限多くの光を所望の色の光に変換することができる特徴を有するようになる。上記蛍光フィルムの厚さ範囲は、上述した通りである。
【００６６】
本出願の一実施態様において、下部基板を準備するステップ；上記下部基板の一面に蛍光フィルムを形成するステップ；及び上記蛍光フィルムの上記下部基板が接する面の反対面にカラーフィルタを形成するステップを含む車両用ランプの製造方法であって、上記蛍光フィルム及び上記カラーフィルタは、ポリジメチルシロキサン（ＰＤＭＳ，  Ｐｏｌｙｄｉｍｅｔｙｌｓｉｌｏｘａｎｅ）を含むものである、車両用ランプの製造方法を提供する。
【００６７】
本出願の一実施態様において、上記下部基板を準備するステップは、基板を準備するステップ；上記基板の一面に第１電極を形成するステップ；上記第１電極の上記基板が接する面の反対面に発光素子を含む第１絶縁膜を形成するステップ；及び上記第１絶縁膜の上記第１電極が接する面の反対面に第２電極を含む第２絶縁膜を形成するステップを含むものである、車両用ランプの製造方法を提供する。
【００６８】
本出願の一実施態様において、上記カラーフィルタを形成するステップは、ポリジメチルシロキサン（ＰＤＭＳ，  Ｐｏｌｙｄｉｍｅｔｙｌｓｉｌｏｘａｎｅ）及び顔料を含むカラーフィルタ組成物を形成するステップ；及び上記カラーフィルタ組成物を上記蛍光フィルムの一面に直接コーティングするステップを含むものである、車両用ランプの製造方法を提供する。
【００６９】
上記カラーフィルタ組成物は、ポリジメチルシロキサン（ＰＤＭＳ，  Ｐｏｌｙｄｉｍｅｔｙｌｓｉｌｏｘａｎｅ）及び顔料を含み、カラーフィルタに使用されることができる物質は、制限なく含まれることができる。
【００７０】
本出願の一実施態様において、上記カラーフィルタ組成物は、溶媒を含まない無溶剤型であってもよい。
【００７１】
本出願に係るカラーフィルタは、ポリジメチルシロキサンを使用して、顔料の分散のために溶媒を含まず、粘度が高くなるので、これによって追加の基材上にカラーフィルタを形成し、これを適用する複雑な工程なしに、蛍光フィルム上に上記カラーフィルタ組成物を直接適用することができる特徴を有するようになる。
【００７２】
本出願の一実施態様において、上記直接コーティングは、バーコーティング又はコンマコーティング工程である、車両用ランプの製造方法を提供する。
【００７３】
本出願に係るカラーフィルタは、ポリジメチルシロキサンを使用して、カラーフィルタと蛍光フィルムとを同一のコーターで作製可能な特徴を有するようになる。すなわち、既存のカラーフィルタは、アクリルバインダーを含み、アクリルバインダーの場合、蛍光フィルムに含まれるポリジメチルシロキサンとの粘度差が大きいため、同一のコーターでの作製が不可能であって、工程上不利な点があった。これに対し、本発明に係るカラーフィルタは、ポリジメチルシロキサンを含むことにより、上記問題点を解決することができた。
【００７４】
本明細書において説明される車両用ランプには、前照灯（ヘッドランプ）、尾灯、車幅灯、霧灯、方向指示灯、制動灯、ハザードランプ、テールランプなどが含まれることができる。ところが、本明細書に記載の実施例に係る構成は、今後開発される新しい製品の形態であっても、ディスプレイが可能な装置には適用されることができる。
【実施例】
【００７５】
以下、本発明の属する技術分野における通常の知識を有する者が容易に実施できるように、本発明の実施例について詳細に説明する。ところが、本発明は種々の異なる形態に実現されることができ、ここで説明する実施例に限定されない。
【００７６】
＜製造例＞
＜製造例１−車両用ランプ用積層体の形成＞
光拡散層のコーティング
ＰＥＴ基材にＰＤＭＳ（Ｓｈｉｎｅｔｓｕ社、ＫＥ−１０６）をバーコーティング又はコンマコーティングした後、１５０℃で５分〜１０分間硬化し、硬化後の光拡散層の最終厚さが４００μｍである光拡散層を形成した。
【００７７】
蛍光フィルムのコーティング
硬化が完了した上記製造された光拡散層の上部にＰＤＭＳ（Ｓｈｉｎｅｔｓｕ社、ＫＥ−１０６）と上記ＰＤＭＳ１００重量部を基準に蛍光物質５０重量部を混合して、バーコーティング又はコンマコーティングした後、１５０℃で５分〜１０分間硬化し、硬化後の蛍光フィルムの最終厚さが１００μｍである光拡散層／蛍光フィルム積層体を形成した。
【００７８】
カラーフィルタのコーティング
硬化が完了した上記製造された光拡散層／蛍光フィルム積層体の蛍光フィルムの上部にＰＤＭＳ（Ｓｈｉｎｅｔｓｕ社、ＫＥ−１０６）と上記ＰＤＭＳ１００重量部を基準に顔料０．９重量部を混合して、バーコーティング又はコンマコーティングした後、１５０℃で５分〜１０分間硬化し、硬化後のカラーフィルタの最終厚さが１００μｍである車両用ランプ用積層体を形成した。
【００７９】
＜製造例２−車両用ランプ用積層体の形成＞
蛍光フィルムのコーティング
ＰＥＴ基材にＰＤＭＳ（Ｓｈｉｎｅｔｓｕ社、ＫＥ−１０６）と上記ＰＤＭＳ１００重量部を基準に蛍光物質１０重量部を混合して、バーコーティング又はコンマコーティングした後、１５０℃で５分〜１０分間硬化し、硬化後の蛍光フィルムの最終厚さが５００μｍである蛍光フィルムを形成した。
【００８０】
カラーフィルタのコーティング
硬化が完了した上記製造された蛍光フィルムの上部にＰＤＭＳ（Ｓｈｉｎｅｔｓｕ社、ＫＥ−１０６）と上記ＰＤＭＳ１００重量部を基準に顔料０．９重量部を混合して、バーコーティング又はコンマコーティングした後、１５０℃で５分〜１０分間硬化し、硬化後のカラーフィルタの最終厚さが１００μｍである車両用ランプ用積層体を形成した。
【００８１】
＜製造例３−車両用ランプ用積層体の形成＞
カラーフィルタのコーティング
ＰＥＴ基材に顔料ミルベースが含まれたアクリルバインダーをスロットダイ（ｓｌｏｔ  ｄｉｅ）コーティングした後、１５０℃で２０分間乾燥し、乾燥後の最終厚さが１０μｍであるカラーフィルタを形成した。
【００８２】
蛍光フィルムのコーティング
上記製造されたカラーフィルタの上部にＰＤＭＳ（Ｓｈｉｎｅｔｓｕ社、ＫＥ−１０６）と上記ＰＤＭＳ１００重量部を基準に蛍光物質５０重量部を混合して、バーコーティング又はコンマコーティングした後、１５０℃で５分〜１０分間硬化し、硬化後の蛍光フィルムの最終厚さが１００μｍであるカラーフィルタ／蛍光フィルム積層体を形成した。
【００８３】
光拡散層のコーティング
硬化が完了した上記カラーフィルタ／蛍光フィルム積層体の蛍光フィルムの一面にＰＤＭＳ（Ｓｈｉｎｅｔｓｕ社、ＫＥ−１０６）をバーコーティング又はコンマコーティングした後、１５０℃で５分〜１０分間硬化し、硬化後の光拡散層の最終厚さが４００μｍである光拡散層を形成した。
【００８４】
＜実験例＞
１．透過された光の輝度及び色の評価
上記製造例１〜３で製造した車両用ランプ用積層体について、Ｔｏｐｃｏｎ社のＳＲ−ＵＬ２装備を使用して、発光素子から発光されて最終カラーフィルタまで透過した光を測定し、測定結果を下記表１に記載する。
【００８５】
【表１】
2021526241.tif 000003
【００８６】
上記表１から分かるように、車両用ランプにカラーフィルタとしてＰＤＭＳを適用しても、既存のアクリル材料に比べて主波長と色純度が変わることなく同等な水準の輝度性能を示すことを確認することができた。図３は、本出願の実施例１、実施例２及び比較例１に係る主波長を示す図である。図３から分かるように、カラーフィルタとしてＰＤＭＳを適用したときにも、既存のアクリル材料に比べ主波長及び色純度は変わることなく同じ水準の輝度性能を示し、本出願の一実施態様に係る車両用ランプは、蛍光フィルム及びカラーフィルタがポリジメチルシロキサン（ＰＤＭＳ，  Ｐｏｌｙｄｉｍｅｔｙｌｓｉｌｏｘａｎｅ）の同一のバインダーを含むことにより、溶媒及び分散剤を使用することなく蛍光フィルム上にカラーフィルタを直接コーティングすることができて、製造工程上の有利な特徴を有することを確認することができた。
【００８７】
２．ヘイズ及び透過率の評価
上記製造例１〜３で製造した車両用ランプ用積層体について、製造されたカラーフィルタに対するヘイズメーターＮＤＨ−５０００ＳＰを用いて、ＡＳＴＭ（Ａｍｅｒｉｃａｎ  Ｓｏｃｉｅｔｙ  ｏｆ  ｔｅｓｔｉｎｇ  ｍａｔｅｒｉａｌｓ）方式でヘイズ及び透過率を測定し、それぞれの測定結果を下記表２に記載する。
【００８８】
【表２】
2021526241.tif 000004
【００８９】
上記表２から分かるように、カラーフィルタとしてＰＤＭＳを適用する場合、既存のアクリル系に比べて高いヘイズ値を示すことを確認することができた。ヘイズが高い場合、内部で光を散乱させて、車両用ランプ発光素子の隠蔽力の向上に有利である。ヘイズ値が高過ぎる場合、輝度低下を起こすことがあるが、上記表１の結果から分かるように、光性能には影響を与えず、隠蔽力の向上にのみ助けになることを確認することができた。
【００９０】
特に、上記実施例２のように、カラーフィルタにＰＤＭＳ物質を使用することによって、光拡散層を除去し、蛍光層の厚さを増加させた場合にも同様に、同等な光性能と車両用ランプ発光素子隠蔽力を示すことができる特徴を見せた。
【００９１】
すなわち、本出願に係る車両用ランプは、蛍光フィルム及びカラーフィルタがポリジメチルシロキサン（ＰＤＭＳ，  Ｐｏｌｙｄｉｍｅｔｙｌｓｉｌｏｘａｎｅ）の同一のバインダーを含むことにより、溶媒及び分散剤を使用することなく蛍光フィルム上にカラーフィルタを直接コーティングすることができて、アクリル系を使用した場合に比べて、製造工程上の有利な特徴を有すると共に、本出願の一実施態様に係る車両用ランプは、光拡散層、蛍光フィルム及びカラーフィルタに含まれる材料が同一であって、最終積層体の反りや歪みなどの変形に有利な特徴を有するようになり、光性能にも優れていることを確認することができた。
【符号の説明】
【００９２】
１：カラーフィルタ
２：蛍光フィルム
３：光拡散層
４：第２絶縁膜
５：第１絶縁膜
６：第１電極
７：基板
８：第２電極
９：発光素子
１０：下部基板
【図１】
2021526241.tif 000005
【図２】
2021526241.tif 000006
【図３】
2021526241.tif 000007
【国際調査報告】
2021526241.tif 000008
2021526241.tif 000009
2021526241.tif 000010
2021526241.tif 000011